(57)【要約】【課題】  ドナー作用およびアクセプタ作用の両方を得ることができるセラミック原料粉末、および積層セラミックコンデンサの製造方法を提供する。【解決手段】  セラミック原料粉末は、ペロブスカイト構造を主相とするセラミック原料粉末であって、前記ペロブスカイト構造のＢサイトに、ドナーとして機能する元素およびアクセプタとして機能する元素の両方が置換固溶し、前記セラミック原料粉末の各粒子の中心部では、（ドナーとして機能する元素の濃度）×（ドナーとして機能する元素の価数−４）＜（アクセプタとして機能する元素の濃度）×（４−アクセプタとして機能する元素の価数）の関係が成立し、前記セラミック原料粉末の各粒子の外縁部では、（ドナーとして機能する元素の濃度）×（ドナーとして機能する元素の価数−４）＞（アクセプタとして機能する元素の濃度）×（４−アクセプタとして機能する元素の価数）の関係が成立することを特徴とする。【選択図】  図２
2020093952.tif 000002
【特許請求の範囲】
【請求項１】
ペロブスカイト構造を主相とするセラミック原料粉末であって、
前記ペロブスカイト構造のＢサイトに、ドナーとして機能する元素およびアクセプタとして機能する元素の両方が置換固溶し、
前記セラミック原料粉末の各粒子の中心部では、（ドナーとして機能する元素の濃度）×（ドナーとして機能する元素の価数−４）＜（アクセプタとして機能する元素の濃度）×（４−アクセプタとして機能する元素の価数）の関係が成立し、
前記セラミック原料粉末の各粒子の外縁部では、（ドナーとして機能する元素の濃度）×（ドナーとして機能する元素の価数−４）＞（アクセプタとして機能する元素の濃度）×（４−アクセプタとして機能する元素の価数）の関係が成立することを特徴とするセラミック原料粉末。
【請求項２】
前記ペロブスカイト構造の主相は、ＢａＴｉＯ３であることを特徴とする請求項１記載のセラミック原料粉末。
【請求項３】
前記ドナーとして機能する元素は、Ｍｏであり、
前記アクセプタとして機能する元素は、Ｍｎであることを特徴とする請求項１または２に記載のセラミック原料粉末。
【請求項４】
ペロブスカイト構造を主相とするセラミック原料粉末を含むグリーンシートを作成する工程と、
前記グリーンシートと、内部電極形成用導電ペーストと、を交互に積層することで積層体を形成する工程と、
前記積層体を焼成する工程と、を含み、
前記ペロブスカイト構造のＢサイトには、ドナーとして機能する元素およびアクセプタとして機能する元素の両方が置換固溶され、
前記セラミック原料粉末の各粒子の中心部では、（ドナーとして機能する元素の濃度）×（ドナーとして機能する元素の価数−４）＜（アクセプタとして機能する元素の濃度）×（４−アクセプタとして機能する元素の価数）の関係が成立し、
前記セラミック原料粉末の各粒子の外縁部では、（ドナーとして機能する元素の濃度）×（ドナーとして機能する元素の価数−４）＞（アクセプタとして機能する元素の濃度）×（４−アクセプタとして機能する元素の価数）の関係が成立することを特徴とする積層セラミックコンデンサの製造方法。
【請求項５】
前記ペロブスカイト構造の主相は、ＢａＴｉＯ３であることを特徴とする請求項４記載の積層セラミックコンデンサの製造方法。
【請求項６】
前記ドナーとして機能する元素は、Ｍｏであり、
前記アクセプタとして機能する元素は、Ｍｎであることを特徴とする請求項４または５に記載の積層セラミックコンデンサの製造方法。
【発明の詳細な説明】
【技術分野】
【０００１】
本発明は、セラミック原料粉末、および積層セラミックコンデンサの製造方法に関する。
【背景技術】
【０００２】
積層セラミックコンデンサは、誘電体層と内部電極層とが積層された構造を有している。誘電体層はセラミック原料粉末を焼結させることで形成されるため、積層セラミックコンデンサに所望の性能を持たせるためには、セラミック原料粉末が所定の特性を有していることが望まれる。例えば、誘電体層を薄層化しても十分な信頼性特性を得るためには、セラミック原料粉末に予め特定の元素を固溶させておくことが有効な手法であることが開示されている（例えば、特許文献１，２参照）。
【先行技術文献】
【特許文献】
【０００３】
【特許文献１】特開２０１７−１０８１２８号公報
【特許文献２】特開２０１７−２２８７３７号公報
【発明の概要】
【発明が解決しようとする課題】
【０００４】
特許文献１の技術では、ドナー元素が固溶したチタン酸バリウムが用いられる。この技術では、ドナー作用により、積層セラミックコンデンサの寿命は向上する一方で、絶縁性低下が問題となり得る。特許文献２の技術では、ドナー元素に加えてアクセプタ元素が固溶したチタン酸バリウムが用いられる。しかしながら、この技術では、絶縁性低下を抑制できる一方で、ドナー元素の作用が低下するおそれがある。
【０００５】
本発明は、上記課題に鑑みなされたものであり、ドナー作用およびアクセプタ作用の両方を得ることができるセラミック原料粉末、および積層セラミックコンデンサの製造方法を提供することを目的とする。
【課題を解決するための手段】
【０００６】
本発明に係るセラミック原料粉末は、ペロブスカイト構造を主相とするセラミック原料粉末であって、前記ペロブスカイト構造のＢサイトに、ドナーとして機能する元素およびアクセプタとして機能する元素の両方が置換固溶し、前記セラミック原料粉末の各粒子の中心部では、（ドナーとして機能する元素の濃度）×（ドナーとして機能する元素の価数−４）＜（アクセプタとして機能する元素の濃度）×（４−アクセプタとして機能する元素の価数）の関係が成立し、前記セラミック原料粉末の各粒子の外縁部では、（ドナーとして機能する元素の濃度）×（ドナーとして機能する元素の価数−４）＞（アクセプタとして機能する元素の濃度）×（４−アクセプタとして機能する元素の価数）の関係が成立することを特徴とする。
【０００７】
上記セラミック原料粉末において、前記ペロブスカイト構造の主相は、ＢａＴｉＯ３としてもよい。
【０００８】
上記セラミック原料粉末において、前記ドナーとして機能する元素をＭｏとし、前記アクセプタとして機能する元素をＭｎとしてもよい。
【０００９】
本発明に係る積層セラミックコンデンサの製造方法は、ペロブスカイト構造を主相とするセラミック原料粉末を含むグリーンシートを作成する工程と、前記グリーンシートと、内部電極形成用導電ペーストと、を交互に積層することで積層体を形成する工程と、前記積層体を焼成する工程と、を含み、前記ペロブスカイト構造のＢサイトには、ドナーとして機能する元素およびアクセプタとして機能する元素の両方が置換固溶され、前記セラミック原料粉末の各粒子の中心部では、（ドナーとして機能する元素の濃度）×（ドナーとして機能する元素の価数−４）＜（アクセプタとして機能する元素の濃度）×（４−アクセプタとして機能する元素の価数）の関係が成立し、前記セラミック原料粉末の各粒子の外縁部では、（ドナーとして機能する元素の濃度）×（ドナーとして機能する元素の価数−４）＞（アクセプタとして機能する元素の濃度）×（４−アクセプタとして機能する元素の価数）の関係が成立することを特徴とする。
【００１０】
上記積層セラミックコンデンサの製造方法において、前記ペロブスカイト構造の主相をＢａＴｉＯ３としてもよい。
【００１１】
上記積層セラミックコンデンサの製造方法において、前記ドナーとして機能する元素をＭｏとして、前記アクセプタとして機能する元素をＭｎとしてもよい。
【発明の効果】
【００１２】
本発明によれば、ドナー作用およびアクセプタ作用の両方を得ることができる。
【図面の簡単な説明】
【００１３】
【図１】積層セラミックコンデンサの部分断面斜視図である。
【図２】（ａ）および（ｂ）は、ドナーとして機能する元素およびアクセプタとして機能する元素の濃度勾配を例示する図である。
【図３】積層セラミックコンデンサの製造方法のフローを例示する図である。
【発明を実施するための形態】
【００１４】
以下、図面を参照しつつ、実施形態について説明する。
【００１５】
（実施形態）
図１は、実施形態に係る積層セラミックコンデンサ１００の部分断面斜視図である。図１で例示するように、積層セラミックコンデンサ１００は、略直方体形状を有する積層チップ１０と、積層チップ１０のいずれかの対向する２端面に設けられた外部電極２０ａ，２０ｂとを備える。なお、積層チップ１０の当該２端面以外の４面のうち、積層方向の上面および下面以外の２面を側面と称する。外部電極２０ａ，２０ｂは、積層チップ１０の積層方向の上面、下面および２側面に延在している。ただし、外部電極２０ａ，２０ｂは、互いに離間している。
【００１６】
積層チップ１０は、誘電体として機能するセラミック材料を含む誘電体層１１と、卑金属材料を含む内部電極層１２とが、交互に積層された積層体の構成を有する。各内部電極層１２の端縁は、積層チップ１０の外部電極２０ａが設けられた端面と、外部電極２０ｂが設けられた端面とに、交互に露出している。それにより、各内部電極層１２は、外部電極２０ａと外部電極２０ｂとに、交互に導通している。その結果、積層セラミックコンデンサ１００は、複数の誘電体層１１が内部電極層１２を介して積層された構成を有する。また、誘電体層１１と内部電極層１２との積層体において、積層方向の最外層には内部電極層１２が配置され、当該積層体の上面および下面は、カバー層１３によって覆われている。カバー層１３は、セラミック材料を主成分とする。例えば、カバー層１３の材料は、誘電体層１１とセラミック材料の主成分が同じである。
【００１７】
積層セラミックコンデンサ１００のサイズは、例えば、長さ０．２５ｍｍ、幅０．１２５ｍｍ、高さ０．１２５ｍｍであり、または長さ０．４ｍｍ、幅０．２ｍｍ、高さ０．２ｍｍ、または長さ０．６ｍｍ、幅０．３ｍｍ、高さ０．３ｍｍであり、または長さ１．０ｍｍ、幅０．５ｍｍ、高さ０．５ｍｍであり、または長さ３．２ｍｍ、幅１．６ｍｍ、高さ１．６ｍｍであり、または長さ４．５ｍｍ、幅３．２ｍｍ、高さ２．５ｍｍであるが、これらのサイズに限定されるものではない。
【００１８】
内部電極層１２は、Ｎｉ（ニッケル），Ｃｕ（銅），Ｓｎ（スズ）等の卑金属を主成分とする。内部電極層１２として、Ｐｔ（白金），Ｐｄ（パラジウム），Ａｇ（銀），Ａｕ（金）などの貴金属やこれらを含む合金を用いてもよい。
【００１９】
誘電体層１１は、例えば、一般式ＡＢＯ３で表されるペロブスカイト構造を主相とするセラミック材料を主成分とする。なお、当該ペロブスカイト構造は、化学量論組成から外れたＡＢＯ３−αを含む。例えば、当該セラミック材料として、ＢａＴｉＯ３（チタン酸バリウム）、ＣａＺｒＯ３（ジルコン酸カルシウム）、ＣａＴｉＯ３（チタン酸カルシウム）、ＳｒＴｉＯ３（チタン酸ストロンチウム）、ペロブスカイト構造を形成するＢａ１-ｘ−ｙＣａｘＳｒｙＴｉ１−ｚＺｒｚＯ３(０≦ｘ≦１，０≦ｙ≦１，０≦ｚ≦１)等を用いることができる。誘電体層１１は、例えば、ペロブスカイト構造を有するセラミック材料を主成分とするセラミック原材料粉末を焼成することによって得られる。
【００２０】
積層セラミックコンデンサ１００を小型大容量化するためには、誘電体層１１を薄層化することが望まれる。しかしながら、誘電体層１１を薄層化しようとすると、積層セラミックコンデンサ１００の寿命特性が劣化し、信頼性が低下するおそれがある。
【００２１】
ここで、信頼性低下について説明する。誘電体層１１は、例えば、一般式ＡＢＯ３で表されるペロブスカイト構造を主相とするセラミック原料粉末を焼成によって焼結させることで形成することができる。したがって、焼成の際にセラミック原料粉末が還元雰囲気にさらされることにより、セラミック原料粉末のＡＢＯ３に酸素欠陥が生じる。積層セラミックコンデンサ１００の使用時には誘電体層１１に電圧が繰り返し印加されることになる。この際に酸素欠陥が移動することによって、障壁が破壊される。すなわち、ペロブスカイト構造中の酸素欠陥が、誘電体層１１の信頼性低下の要因となっている。
【００２２】
そこで、ドナーとして機能する元素がペロブスカイト構造のＢサイトに含まれている（置換固溶している）ことが好ましい。例えば、ドナーとして機能する元素として、Ｍｏ（モリブデン）、Ｎｂ（ニオブ）、Ｔａ（タンタル）、Ｗ（タングステン）などが挙げられる。ドナーとして機能する元素がＢサイトに置換固溶することによって、ペロブスカイト構造中の酸素欠陥が抑制される。それにより、誘電体層１１が長寿命化し、信頼性を向上させることができる。
【００２３】
しかしながら、ドナーとして機能する元素がＢサイトに置換固溶すると、絶縁性が低下するといった不具合が生じるおそれがある。そこで、ドナーとして機能する元素がＢサイトに置換固溶するとともに、アクセプタとして機能する元素もＢサイトに置換固溶していることが好ましい。例えば、アクセプタとして機能する元素として、Ｍｎ（マンガン）、Ｎｉ、Ｃｕ、Ｆｅ（鉄）、Ｃｒ（クロム）、Ｃｏ（コバルト）、Ｚｎ（亜鉛）、Ｙ（イットリウム）、Ｄｙ（ジスプロシウム）、Ｈｏ（ホロミウム）、Ｅｒ（エルビウム）などが挙げられる。アクセプタとして機能する元素がＢサイトに置換固溶することによって、リーク電流が抑制されるといった作用が得られ、誘電体層１１の絶縁性低下が抑制される。
【００２４】
しかしながら、この場合、絶縁性低下を抑制できる一方で、ドナー作用が低下する。そこで、本実施形態では、ドナー作用およびアクセプタ作用を維持することができるセラミック原料粉末を用いて積層セラミックコンデンサ１００を製造する手法について説明する。
【００２５】
本実施形態においては、ペロブスカイト構造を有するセラミック原料粉末のＢサイトにおいて、ドナーとして機能する元素およびアクセプタとして機能する元素の両方を固溶置換させ、それらの濃度勾配を制御する。
【００２６】
本実施形態においては、ドナーとして機能する元素の濃度およびアクセプタとして機能する元素の濃度について、セラミック原料粉末の外縁部における関係と中心部における関係とを規定する。具体的には、セラミック原料粉末の外縁部をドナーリッチにし、中心部をアクセプタリッチにする。
【００２７】
なお、ドナー作用およびアクセプタ作用は、置換固溶する元素の濃度のみならず、母結晶のペロブスカイト構造のＢサイトの価数（＋４）と、置換固溶元素の価数との関係からも影響を受ける。例えば、ドナーとして機能する元素については、＋５価の元素（例えば、Ｖ（バナジウム））と、＋６価の元素（例えば、Ｍｏ）とでは、同じ濃度では、価数の大きい＋６価の元素の方が強いドナー作用を有している。同様に、アクセプタとして機能する元素については、＋３価の元素（例えば、Ｆｅ）と＋２価の元素（例えば、Ｍｎ）とでは、同じ濃度では、価数の小さい＋２価の元素の方が強いアクセプタ作用を有している。したがって、セラミック原料粉末の外縁部をドナーリッチにし、中心部をアクセプタリッチにするためには、Ｂサイトの価数（＋４価）に対する相対価数も考慮することが好ましい。
【００２８】
そこで、本実施形態においては、セラミック原料粉末について、下記式（１）および下記式（２）の関係を満たすように、ドナーとして機能する元素およびアクセプタとして機能する元素の置換固溶量を規定する。
・中心部：（ドナーとして機能する元素の濃度）×（ドナーとして機能する元素の価数−４）＜（アクセプタとして機能する元素の濃度）×（４−アクセプタとして機能する元素の価数）      （１）
・外縁部：（ドナーとして機能する元素の濃度）×（ドナーとして機能する元素の価数−４）＞（アクセプタとして機能する元素の濃度）×（４−アクセプタとして機能する元素の価数）      （２）
【００２９】
これらの関係を満たすセラミック原料粉末を用いて積層セラミックコンデンサを作製することで、セラミック原料粉末において、焼成／熱処理雰囲気による還元／酸化の影響を受け易い外縁部のドナー作用を十分に高くすることができ、酸素欠陥量を低減することができる。また、セラミック原料粉末中心部において、アクセプタ作用を十分に高くすることができ、絶縁性向上効果も得られる。したがって、ドナー作用およびアクセプタ作用の両方を得ることができる。その結果、寿命と絶縁性のバランスの良い、信頼性に優れた積層セラミックコンデンサの製造が可能となる。
【００３０】
（ドナーとして機能する元素の濃度）×（ドナーとして機能する元素の価数−４）を値Ａとし、（アクセプタとして機能する元素の濃度）×（４−アクセプタとして機能する元素の価数）を値Ｂとする。例えば、図２（ａ）で例示するように、セラミック原料粉末は、ペロブスカイト構造のＢサイトにおいて、値Ａが粒子外縁部から粒子中心部にかけて徐々にまたは段階的に低下する勾配を有し、値Ｂが濃度勾配を持たずに略均一な分布を有している。例えば、ドナーとして機能する元素の濃度は、外縁部＞中心部を満たしている。なお、図２（ａ）において、点線は、セラミック原料粉末の粒子を模式的に表したものである。横軸は、当該粒子中の位置を表す。第１縦軸（左軸）は値Ａを表し、第２縦軸（右軸）は値Ｂを表す。
【００３１】
なお、セラミック原料粉末について、中心部と外縁部とで上記式（１）および上記式（２）の関係を満たせばよい。したがって、例えば、図２（ｂ）で例示するように、値Ａの勾配において、外縁部から中心部に向かって低下する途中で極大値を有していてもよい。
【００３２】
式（１）および式（２）の関係は、ドナーとして機能する元素として２種類以上を添加する場合にも適用可能であり、アクセプタとして機能する元素として２種類以上を添加する場合にも適用可能である。この場合においては、２種類以上の元素の濃度に応じた加重平均を、ドナーとして機能する元素の濃度およびアクセプタとして機能する元素の濃度として用いることができる。
【００３３】
なお、粒子の中心部は、例えば、幾何学的な重心と定義することができる。
【００３４】
ここで、セラミック原料粉末にドナーとして機能する元素およびアクセプタとして機能する元素を置換固溶させる理由について説明する。例えば、セラミック原料粉末と、ドナーとして機能する元素の酸化物およびアクセプタとして機能する元素の酸化物とを混合しておき、焼成工程において各元素を拡散させることで、上記式（１）および上記式（２）の関係を実現することが考えられる。しかしながら、各粒子の外縁部のドナー濃度を高くすることは可能であっても、粒子の中心部まで各元素を拡散させることは困難である。以上の理由により、セラミック原料粉末に、ドナーとして機能する元素およびアクセプタとして機能する元素を置換固溶させているのである。
【００３５】
続いて、積層セラミックコンデンサ１００の製造方法について説明する。図３は、積層セラミックコンデンサ１００の製造方法のフローを例示する図である。
【００３６】
（セラミック原料粉末の作製工程）
まず、一般式ＡＢＯ３で表されるペロブスカイト構造を主相とし、上記式（１）および上記式（２）を満たすように、Ｂサイトにドナーとして機能する元素およびアクセプタとして機能する元素の両方が置換固溶したセラミック原料粉末を用意する。当該セラミック原料粉末の合成方法としては、従来種々の方法が知られており、例えば固相合成法、ゾル−ゲル合成法、水熱合成法等が知られている。例えば、ＢａＴｉＯ３のＴｉサイトにＭｏおよびＭｎを置換固溶させる場合には、ＢａＴｉＯ３の合成時に、ＢａＣＯ３、ＴｉＯ２およびＭｎＣＯ３の混合分散粉にてＭｎ固溶ＢａＴｉＯ３を作製したのち、Ｍｏ化合物を添加し、粒成長させればよい。例えば、セラミック原料粉末の平均粒子径は、誘電体層１１の薄層化の観点から、好ましくは５０〜１５０ｎｍである。
【００３７】
得られたセラミック原料粉末に、目的に応じて所定の添加化合物を添加する。添加化合物としては、希土類元素(Ｙ（イットリウム）,Ｓｍ（サマリウム），Ｅｕ（ユウロピウム），Ｇｄ（ガドリニウム），Ｔｂ（テルビウム），Ｄｙ（ジスプロシウム）,Ｈｏ（ホロミウム）,Ｅｒ(エルビウム)，Ｔｍ（ツリウム）およびＹｂ（イッテルビウム）)の酸化物、並びに、Ｃｏ（コバルト），Ｎｉ，Ｌｉ（リチウム），Ｂ（ホウ素），Ｎａ（ナトリウム），Ｋ（カリウム）およびＳｉ（シリコン）の酸化物もしくはガラスが挙げられる。
【００３８】
例えば、セラミック原料粉末に添加化合物を含む化合物を湿式混合し、乾燥および粉砕してセラミック材料を調製する。例えば、上記のようにして得られたセラミック材料について、必要に応じて粉砕処理して粒径を調節し、あるいは分級処理と組み合わせることで粒径を整えてもよい。以上の工程により、誘電体層の主成分となるセラミック材料が得られる。
【００３９】
（積層工程）
次に、得られたセラミック材料に、ポリビニルブチラール（ＰＶＢ）樹脂等のバインダと、エタノール、トルエン等の有機溶剤と、可塑剤とを加えて湿式混合する。得られたスラリを使用して、例えばダイコータ法やドクターブレード法により、基材上に例えば厚み３μｍ〜１０μｍの帯状の誘電体グリーンシートを塗工して乾燥させる。
【００４０】
次に、誘電体グリーンシートの表面に、有機バインダを含む内部電極形成用の金属導電ペーストをスクリーン印刷、グラビア印刷等により印刷することで、極性の異なる一対の外部電極に交互に引き出される内部電極層パターンを配置する。金属導電ペーストには、共材としてセラミック粒子を添加する。セラミック粒子の主成分は、特に限定するものではないが、誘電体層１１の主成分セラミックと同じであることが好ましい。例えば、平均粒子径が５０ｎｍ以下のＢａＴｉＯ３を均一に分散させてもよい。
【００４１】
その後、内部電極層パターンが印刷された誘電体グリーンシートを所定の大きさに打ち抜いて、打ち抜かれた誘電体グリーンシートを、基材を剥離した状態で、内部電極層１２と誘電体層１１とが互い違いになるように、かつ内部電極層１２が誘電体層１１の長さ方向両端面に端縁が交互に露出して極性の異なる一対の外部電極２０ａ，２０ｂに交互に引き出されるように、所定層数（例えば１００〜５００層）だけ積層する。積層した誘電体グリーンシートの上下に、カバー層１３を形成するためのカバーシートを圧着させ、所定チップ寸法（例えば１．０ｍｍ×０．５ｍｍ）にカットする。
【００４２】
得られたセラミック積層体をＮ２雰囲気中で脱バインダした後に、セラミック積層体の両端面から各側面にかけて、外部電極２０ａ，２０ｂの主成分金属を含む金属フィラー、共材、バインダ、溶剤などを含み、外部電極２０ａ，２０ｂの下地層となる金属ペーストを塗布し、乾燥させる。
【００４３】
（焼成工程）
このようにして得られた成型体を、２５０〜５００℃のＮ２雰囲気中で脱バインダ処理した後に、酸素分圧１０−５〜１０−８ａｔｍの還元雰囲気中で１１００〜１３００℃で１０分〜２時間焼成することで、成型体の各粒子が焼結する。このようにして、セラミック積層体が得られる。
【００４４】
（再酸化処理工程）
その後、Ｎ２ガス雰囲気中で６００℃〜１０００℃で再酸化処理を行う。この工程により、酸素欠陥濃度が減少する。
【００４５】
（外部電極形成工程）
その後、外部電極２０ａ，２０ｂの下地層上に、めっき処理により、Ｃｕ，Ｎｉ，Ｓｎ等の金属コーティングを行う。以上の行程により、積層セラミックコンデンサ１００が完成する。
【００４６】
本実施形態に係る製造方法によれば、上記式（１）および上記式（２）の関係を満たすセラミック原料粉末を用いている。これらの関係を満たすセラミック原料粉末を用いて積層セラミックコンデンサ１００を作製することで、セラミック原料粉末において、焼成／熱処理雰囲気による還元／酸化の影響を受け易い外縁部のドナー作用を十分に高くすることができ、酸素欠陥量を低減することができる。また、セラミック原料粉末中心部において、アクセプタ作用を十分に高くすることができ、絶縁性向上効果も得られる。したがって、ドナー作用およびアクセプタ作用の両方を得ることができる。その結果、寿命と絶縁性のバランスの良い、信頼性に優れた積層セラミックコンデンサ１００の製造が可能となる。
【００４７】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００４８】
１０  積層チップ
１１  誘電体層
１２  内部電極層
１３  カバー層
２０ａ，２０ｂ  外部電極
１００  積層セラミックコンデンサ
【図１】
2020093952.tif 000003
【図２】
2020093952.tif 000004
【図３】
2020093952.tif 000005
【手続補正書】
【提出日】令和1年10月1日(2019.10.1)
【手続補正２】
【補正対象書類名】特許請求の範囲
【補正対象項目名】全文
【補正方法】変更
【補正の内容】
【特許請求の範囲】
【請求項１】
ペロブスカイト構造を主相とするセラミック原料粉末であって、
前記ペロブスカイト構造のＢサイトに、ドナーとして機能する元素およびアクセプタとして機能する元素の両方が置換固溶し、
前記セラミック原料粉末の各粒子の中心部では、（ドナーとして機能する元素の濃度）×（ドナーとして機能する元素の価数−４）＜（アクセプタとして機能する元素の濃度）×（４−アクセプタとして機能する元素の価数）の関係が成立し、
前記セラミック原料粉末の各粒子の外縁部では、（ドナーとして機能する元素の濃度）×（ドナーとして機能する元素の価数−４）＞（アクセプタとして機能する元素の濃度）×（４−アクセプタとして機能する元素の価数）の関係が成立することを特徴とするセラミック原料粉末。
【請求項２】
前記ペロブスカイト構造の主相は、ＢａＴｉＯ３であることを特徴とする請求項１記載のセラミック原料粉末。
【請求項３】
前記ドナーとして機能する元素は、Ｍｏであり、
前記アクセプタとして機能する元素は、Ｍｎであることを特徴とする請求項１または２に記載のセラミック原料粉末。
【請求項４】
ペロブスカイト構造を主相とするセラミック原料粉末を含むグリーンシートを作成する工程と、
前記グリーンシートと、内部電極形成用導電ペーストと、を交互に積層することで積層体を形成する工程と、
前記積層体を焼成する工程と、を含み、
前記ペロブスカイト構造のＢサイトには、ドナーとして機能する元素およびアクセプタとして機能する元素の両方が置換固溶され、
前記セラミック原料粉末の各粒子の中心部では、（ドナーとして機能する元素の濃度）×（ドナーとして機能する元素の価数−４）＜（アクセプタとして機能する元素の濃度）×（４−アクセプタとして機能する元素の価数）の関係が成立し、
前記セラミック原料粉末の各粒子の外縁部では、（ドナーとして機能する元素の濃度）×（ドナーとして機能する元素の価数−４）＞（アクセプタとして機能する元素の濃度）×（４−アクセプタとして機能する元素の価数）の関係が成立することを特徴とする積層セラミックコンデンサの製造方法。
【請求項５】
前記ペロブスカイト構造の主相は、ＢａＴｉＯ３であることを特徴とする請求項４記載の積層セラミックコンデンサの製造方法。
【請求項６】
前記ドナーとして機能する元素は、Ｍｏであり、
前記アクセプタとして機能する元素は、Ｍｎであることを特徴とする請求項４または５に記載の積層セラミックコンデンサの製造方法。
【請求項７】
複数の誘電体層と、
複数の内部電極層と、を備え、
前記複数の誘電体層と前記複数の内部電極層とは、交互に積層され、
前記複数の誘電体層は、請求項１〜３のいずれか一項に記載のセラミック原料粉末を焼成することによって得られたものであることを特徴とする積層セラミックコンデンサ。